(57)【特許請求の範囲】
【請求項１】
複数の凸部が配置された凸状パターンを表面に備えたニュートンリング防止層を有するニュートンリング防止シートであって、
前記ニュートンリング防止層は実質的に粒子状物質を含有せず、
前記凸状パターンの凸部は、先端が角のない平坦な面であって、該平坦な面の最大径が０．０５５μｍ以上、０．６μｍ以下であることを特徴とするニュートンリング防止シート。
【請求項２】
請求項１に記載のニュートンリング防止シートであって、前記複数の凸部は、平均の高さが０．７〜２．５μｍ、高さの標準偏差が０．５μｍ以下であることを特徴とするニュートンリング防止シート。
【請求項３】
請求項１又は２に記載のニュートンリング防止シートであって、前記複数の凸部は、２０〜８０μｍのピッチで形成されていることを特徴とするニュートンリング防止シート。
【請求項４】
請求項１から３のいずれか１項に記載のニュートンリング防止シートであって、前記凸部は略同一形状であることを特徴とするニュートンリング防止シート。
【請求項５】
請求項１から４のいずれか１項に記載のニュートンリング防止シートであって、前記凸部先端の面は、略円形であることを特徴とするニュートンリング防止シート。
【請求項６】
請求項５に記載のニュートンリング防止シートであって、前記凸部は、円柱状および円錐台状のいずれかであることを特徴とするニュートンリング防止シート。
【請求項７】
請求項１から６のいずれか１項に記載のニュートンリング防止シートであって、前記ニュートンリング防止層は高分子樹脂により構成されていることを特徴とするニュートンリング防止シート。
【請求項８】
請求項７に記載のニュートンリング防止シートであって、前記凸状パターンは、２Ｐ法および２Ｔ法から選ばれる微細転写技術により形成されていることを特徴とするニュートンリング防止シート。
【請求項９】
請求項１から８のいずれか１項記載のニュートンリング防止シートであって、ニュートンリング防止層の凸状パターンを備えた面とは反対面に、ハードコート層を備えたことを特徴とするニュートンリング防止シート。
【請求項１０】
導電性膜を有する一対のパネル板の前記導電性膜同士が対向するようにスペーサーを介して配置してなる抵抗膜方式のタッチパネルであって、前記導電性膜のいずれか一方または両方が請求項１から９のいずれか１項に記載のニュートンリング防止シートのニュートンリング防止層上に形成されてなることを特徴とするタッチパネル。
【発明の詳細な説明】
【技術分野】
【０００１】
本発明は、ニュートンリング防止シートに関し、特にＣＲＴやフラットパネルディスプレイ等のディスプレイ画面上に用いられるタッチパネル等で使用されるニュートンリング防止シート及びこれを用いたタッチパネルに関する。
【背景技術】
【０００２】
従来から写真製版分野および光学機器分野などでは、プラスチックフィルムやガラス板等の部材同士の密着により発生するニュートンリングによる問題が生じていた。このようなニュートンリングは、部材同士が密着する際に両者の間に生じる隙間を一定以上に維持することによって発生を防止することが可能となるため、部材上にバインダー成分、および微粒子からなるニュートンリング防止層を形成して、部材の片面あるいは両面を凹凸処理したニュートンリング防止シートが提案されている（特許文献１参照）。【０００３】
一方、ＣＲＴやフラットパネルディスプレイ等のディスプレイ画面上に用いられるタッチパネルで使用されるフィルムやガラス等の部材においても、タッチパネルのタッチ（押圧）時に生じるニュートンリングを防止するため、上記のようなニュートンリング防止シートが使用されている。【０００４】
しかし、このようなＣＲＴやフラットパネルディスプレイ等のカラー化が進むと共に、各種ディスプレイのカラーの高精細化が進んだ結果、従来のニュートンリング防止シートをタッチパネルに使用すると、ニュートンリング防止層に含有されている微粒子が輝点となってスパークルと呼ばれるギラつき現象が発生し、高精細化されたカラー画面がぎらついて見えてしまうという問題が生じるようになってきた。【０００５】
また、微粒子を用いたニュートンリング防止シートは、バインダー成分と微粒子との屈折率差に起因した内部ヘーズ値の上昇や、微粒子によるニュートンリング防止シート表面の不均一な凹凸形状の形成に起因した外部ヘーズ値の上昇により、ディスプレイ画面上に用いるタッチパネル等として使用した際の画面の正面方向への視認性が阻害され、透明性が低下するという問題も生じている。【０００６】
【特許文献１】特開平１１−７７９４６号公報（段落番号０００７）
【発明の開示】
【発明が解決しようとする課題】
【０００７】
そこで本発明は、ニュートンリング防止性に優れ、かつ高精細化されたカラーディスプレイを用いたタッチパネルに使用した際にも、ギラつきが発生することなく、さらに透明性に優れたニュートンリング防止シート、およびこれを用いたタッチパネルを提供することを目的とする。
【課題を解決するための手段】
【０００８】
本発明者は、上述の課題に対し、微粒子を用いずに、高分子樹脂によって、２Ｐ（Ｐｈｏｔｏ−Ｐｏｌｙｍｅｒｉｚａｔｉｏｎ）法、２Ｔ（Ｔｈｅｒｍａｌ−Ｔｒａｎｓｆｏｒｍａｔｉｏｎ）法やエンボス加工法等の転写賦形技術により表面に特定の凸状パターンを賦形させ、ニュートンリング防止層を形成したニュートンリング防止シートとすることにより、上述の課題を達成できることを見出し、本発明に至ったものである。【０００９】
なお、タッチパネルの透明基体に、微粒子を用いずにエンボス加工によって凹凸を形成しニュートンリングの発生を防止する技術も提案されている（特許文献２）。しかしここでは、エンボス加工によって形成される凹凸の粗さや最大高さについて検討されているが、凸状パターンの形状、特に凸部のピッチや先端の形状については、検討されていない。本発明者の検討によれば、凸部のピッチや先端の形状が、ニュートンリング防止性、透明性、ギラつき防止性を向上するために重要な要素であることがわかった。
【特許文献２】特開平８−７７８７１号公報
【００１０】
即ち、本発明のニュートンリング防止シートは、複数の凸部が配置された凸状パターンを表面に備えたニュートンリング防止層を有し、前記ニュートンリング防止層は実質的に粒子状物質を含有せず、前記凸状パターンの凸部は、先端が角のない平坦な面であって、該平坦な面の最大径が０．０５５μｍ以上、０．６μｍ以下であることを特徴とする。角のない平坦な面とは、面の形状が例えば円形、楕円形、或いは多角形の角にＲを持たせた形状であって、曲線で囲まれた形状であることを意味する。また「実質的に粒子状物質を含有せず」とは、ニュートンリング防止用凸部を形成するための粒子状物質としては含有しないことを意味し、本発明の効果である透明性やギラつきを阻害しない範囲であれば、粒子径が極めて小さい（例えば３００ｎｍ以下の）微粒子や微量の微粒子を含有していてもよい。
【００１１】
本発明のニュートンリング防止シートは、好ましくは、複数の凸部の、平均の高さが０．７〜２．５μｍ、高さの標準偏差が０．５μｍ以下である。また好ましくは、複数の凸部は、２０〜８０μｍのピッチで形成されている。
本発明のニュートンリング防止シートにおいて、例えば、凸部は、円柱状および円錐台状のいずれかである。【００１２】
また本発明のニュートンリング防止シートは、好ましくは、ニュートンリング防止層が高分子樹脂により構成されている。また凸状パターンは２Ｐ法および２Ｔ法から選ばれる微細転写技術により形成されている。【００１３】
また本発明のニュートンリング防止シートは、好ましくは、ニュートンリング防止層の凸状パターンを備えた面とは反対面に、ハードコート層を備えている。【００１４】
また、本発明のタッチパネルは、導電性膜を有する一対のパネル板の前記導電性膜同士が対向するようにスペーサーを介して配置してなる抵抗膜方式のものであって、前記導電性膜のいずれか一方または両方が上述のニュートンリング防止シートのニュートンリング防止層上に形成されてなることを特徴とするものである。
【発明の効果】
【００１５】
本発明のニュートンリング防止シートによれば、微粒子を用いることなく賦形技術によりニュートンリング防止層を形成するため、ニュートンリング防止性に優れ、高精細化されたカラーディスプレイを用いたタッチパネルで使用した際にも、スパークルが発生しにくく、カラー画面のギラつきが目立ち難いニュートンリング防止シートとすることができる。また、本発明のニュートンリング防止層は、微粒子を用いずに、先端が略円形の凸部を配置した凸状パターンを有するため、当該凸状パターンの凸部の先端面が略平坦となっており、上述のようにギラつきを防止できるだけでなく、内部及び外部ヘーズ値の上昇を抑え、表面形状に起因した光の屈折を少なく抑えることができ、透明性が良好なものとなる。【００１６】
また、本発明のタッチパネルによれば、上述したニュートンリング防止シートを用いてなるため、スパークルが発生せず、カラー画面がギラついて見えることがなく、正面方向への視認性も良好なものとなる。
【発明を実施するための最良の形態】
【００１７】
以下、本発明のニュートンリング防止シート及びタッチパネルの実施の形態について説明する。【００１８】
図１（ａ）〜（ｃ）は、本発明のニュートンリング防止シートの実施形態１０、１０’、１０”を示す図である。本発明のニュートンリング防止シートは、凸状パターンを表面に備えたニュートンリング防止層を有するものであり、図示するように、ニュートンリング防止層１１単層からなるものでもよく（図１（ａ））、支持体１２上に当該ニュートンリング防止層１１が積層されたものであってもよい（図１（ｂ））。またニュートンリング防止層１１の凸状パターンを有する表面と反対側に別の機能層１３、例えばハードコート層が形成されていてもよい。【００１９】
ニュートンリング防止層は、高分子樹脂により構成されてなる。従来のニュートンリング防止シートでは、凸状パターンを形成するために高分子樹脂に加え微粒子等を用いるが、本発明のニュートンリング防止層は、２Ｐ法や２Ｔ法、エンボス加工法等に代表される転写賦形技術により凸状パターンを形成するため、微粒子を用いずに高分子樹脂のみでニュートンリング防止層を構成することができる。したがって、本発明のニュートンリング防止層を有するニュートンリング防止シートによれば、タッチパネル部材として使用した際にスパークルと呼ばれるギラつきを防止することができる。また、微粒子により凹凸形状を形成するのではなく、転写賦形技術により凹凸形状を形成するため、内部及び外部ヘーズ値の上昇を抑え、従来のニュートンリング防止シートに比べ透明性が良好なものとなる。【００２０】
高分子樹脂としては、電離放射線硬化性樹脂、熱硬化性樹脂、熱可塑性樹脂、湿気硬化性樹脂等が挙げられる。２Ｐ法によりニュートンリング防止層の凸状パターンを形成する場合には、電離放射線硬化性樹脂を用い、２Ｔ法やエンボス加工法によりニュートンリング防止層の凸状パターンを形成する場合には、熱硬化性樹脂或いは熱可塑性樹脂を用いる。湿気硬化性樹脂は２Ｐ法、２Ｔ法のいずれにも採用することができるが、２Ｔ法による凸状パターンの形成に適している。【００２１】
電離放射線硬化性樹脂としては、電離放射線（紫外線または電子線）の照射によって架橋硬化することができる光重合性プレポリマーを用いることができ、この光重合性プレポリマーとしては、１分子中に２個以上のアクリロイル基を有し、架橋硬化することにより３次元網目構造となるアクリル系プレポリマーが特に好ましく使用される。このアクリル系プレポリマーとしては、ウレタンアクリレート、ポリエステルアクリレート、エポキシアクリレート、メラミンアクリレート、ポリフルオロアルキルアクリレート、シリコーンアクリレート等が使用できる。さらにこれらのアクリル系プレポリマーは単独でも使用可能であるが、架橋硬化性を向上させニュートンリング防止層の硬度をより向上させるために、光重合性モノマーを加えることが好ましい。【００２２】
光重合性モノマーとしては、２−エチルヘキシルアクリレート、２−ヒドロキシエチルアクリレート、２−ヒドロキシプロピルアクリレート、ブトキシエチルアクリレート等の単官能アクリルモノマー、１，６−ヘキサンジオールジアクリレート、ネオペンチルグリコールジアクリレート、ジエチレングリコールジアクリレート、ポリエチレングリコールジアクリレート、ヒドロキシピバリン酸エステルネオペンチルグリコールジアクリレート等の２官能アクリルモノマー、ジペンタエリスリトールヘキサアクリレート、トリメチルプロパントリアクリレート、ペンタエリスリトールトリアクリレート等の多官能アクリルモノマー等の１種若しくは２種以上が使用される。【００２３】
ニュートンリング防止層は、上述した光重合性プレポリマー及び光重合性モノマーの他、紫外線照射によって硬化させる場合には、光重合開始剤や光重合促進剤等の添加剤を用いることが好ましい。【００２４】
光重合開始剤としては、アセトフェノン、ベンゾフェノン、ミヒラーケトン、ベンゾイン、ベンジルメチルケタール、ベンゾイルベンゾエート、α−アシルオキシムエステル、チオキサンソン類等が挙げられる。【００２５】
また、光重合促進剤は、硬化時の空気による重合障害を軽減させ硬化速度を速めることができるものであり、例えば、ｐ−ジメチルアミノ安息香酸イソアミルエステル、ｐ−ジメチルアミノ安息香酸エチルエステル等が挙げられる。【００２６】
熱硬化性樹脂としては、シリコーン系樹脂、フェノール系樹脂、尿素系樹脂、メラミン系樹脂、フラン系樹脂、不飽和ポリエステル系樹脂、エポキシ系樹脂、ジアリルフタレート系樹脂、グアナミン系樹脂、ケトン系樹脂、アミノアルキッド系樹脂、ウレタン系樹脂、アクリル系樹脂、ポリカーボネート系樹脂等が挙げられる。これらは単独でも使用可能であるが、架橋性、架橋硬化塗膜の硬度をより向上させるためには、硬化剤を加えることが望ましい。【００２７】
硬化剤としては、ポリイソシアネート、アミノ樹脂、エポキシ樹脂、カルボン酸などの化合物を、適合する樹脂に合わせて適宜使用することができる。【００２８】
熱可塑性樹脂としては、ＡＢＳ樹脂、ノルボルネン樹脂、シリコーン系樹脂、ナイロン系樹脂、ポリアセタール系樹脂、ポリカーボネート系樹脂、変性ポリフェニレンエーテル樹脂、ポリブチレンテレフタレート、ポリエチレンテレフタレート、スルフォン系樹脂、イミド系樹脂、フッ素系樹脂、スチレン系樹脂、アクリル系樹脂、塩化ビニル系樹脂、酢酸ビニル系樹脂、塩化ビニル−酢酸ビニル共重合体系樹脂、ポリエステル系樹脂、ウレタン系樹脂、ナイロン系樹脂、ゴム系樹脂、ポリビニルエーテル、ポリビニルアルコール、ポリビニルブチラール、ポリビニルピロリドン、ポリエチレングリコール等が挙げられる。【００２９】
なお、これら熱硬化性樹脂或いは熱可塑性樹脂のうち、ニュートンリング防止層とした際の塗膜強度や、良好な透明性が得られる観点から、アクリル系樹脂の熱硬化性樹脂或いは熱可塑性樹脂を用いることが好ましい。また、これら熱硬化性樹脂或いは熱可塑性樹脂は、それぞれ熱硬化性樹脂どうし或いは熱可塑性樹脂どうしを複数種組み合わせた複合樹脂として用いることもできる。【００３０】
湿気硬化型樹脂は空気中の水分と反応して硬化が進行する樹脂であり、例えば、１液型シリコーン樹脂、１液型変成シリコーン樹脂、１液型ポリウレタン樹脂、２液型変成シリコーン樹脂等が挙げられる。このような湿気硬化型樹脂は、電離放射線硬化型樹脂や熱硬化性樹脂、熱可塑性樹脂を用いる場合に必要な光や熱等の外部エネルギーを用いることなくニュートンリング防止層を形成することができるという利点がある。【００３１】
ニュートンリング防止層を構成する高分子樹脂としては、上述した樹脂以外の樹脂を併用することもできる。高分子樹脂を２種以上の樹脂により構成する場合、転写賦形技術により凸状パターンを精度良く作製する観点から、２Ｐ法であれば、電離放射線硬化性樹脂が全高分子樹脂成分中３０〜９０重量％程度含まれることが好ましい。２Ｔ法やエンボス加工法の場合では、熱硬化性樹脂或いは熱可塑性樹脂が全高分子樹脂成分中３０〜９０重量％程度含まれることが好ましい。【００３２】
なお、ニュートンリング防止層には、高分子樹脂の他、これらの効果を阻害しない範囲であれば、滑剤、蛍光増白剤、微粒子、帯電防止剤、難燃剤、抗菌剤、防カビ剤、紫外線吸収剤、光安定剤、酸化防止剤、可塑剤、レベリング剤、流動調整剤、消泡剤、分散剤、離型剤、架橋剤等の種々の添加剤を含ませることもできる。【００３３】
ニュートンリング防止層の表面に備わる凸状パターンは、先端が平坦な凸部が複数、配置されてなるものである。ここで平坦とはニュートンリング防止層の面と実質的に平行な平面が形成されていることを意味する。平面の形状は、角がなく曲線で囲まれた形状であることが望ましい。典型的には、円形や楕円形などであるがそれに限定されない。このような凸部により凸状パターンを構成することで、光の屈折を少なくすることができ、正面方向に対する視認性を良好なものとすることができるだけでなく、タッチパネル部材として使用した際のギラつきを防止することができる。【００３４】
また、このような凸部は、先端面に角が存在しないため、例えば先端面が正方形、長方形、多角形等のような角が存在する凸部からなる凸状パターンと比較して光の屈折をより少なく抑えることができ、視認性を良好なものとすることができるだけでなく、タッチパネル部材として使用した際のギラつきをさらに防止することができる。【００３５】
上記効果を得るため、平坦面はその形状に係らず、最大径が０．０５５μｍ以上、０．６μｍ以下であることが好ましい。最大径が０．０５５μｍ未満の場合には、ニュートンリング防止効果を得るためには凸部間隔を狭くする必要があり、結果として光拡散性が増大し十分な透明性を得ることができない。また最大径を０．６μｍ以下とすることにより、正面方向に対し良好な視認性を保つことができる。【００３６】
このような平坦な面を持つ凸部の形状としては、円柱、楕円柱、小判型柱、円錐台、楕円錐台或いは小判型錐台等を挙げることができる。これら凸部のうちのいずれか一種の凸部を配置して凸状パターンとすることができ、或いは、複数種の凸部を適宜組み合わせて凸状パターンとすることもできる。【００３７】
なお、凸状パターンは、略同一形状の凸部により配置したものとすることにより、表面形状に起因した光の屈折を少なく抑え、正面方向に対する視認性を良好なものとすることができるだけでなく、ニュートンリング防止シートの平面性が維持されるため、透明性が良好で、タッチパネル部材として使用した際の筆記性が良好なものとすることができる。【００３８】
凸状パターンは、ニュートンリング防止層を構成する高分子樹脂の種類にも左右されるため一概にはいえないが、高さが０．７〜２．５μｍ（好ましくは１〜２μｍ）の凸部を、２０〜８０μｍ（好ましくは３０〜７０μｍ）のピッチで配置したものであることが好ましい。凸部の高さを０．７μｍ以上とすることにより、ニュートンリング防止性を良好なものとすることができ、２．５μｍ以下とすることにより、凸状パターンに起因した正面方向の視認性の低下を抑制することができ、透明性が阻害されるのを防止することができる。また凸部の高さは、凸部に対向する部材に対し、突出した凸部との接点に圧力が集中するのを避けるため、バラツキが少ないことが好ましく、高さの標準偏差は好ましくは、０．５μｍ以下、より好ましくは０．１μｍ以下である。【００３９】
また、凸部のピッチを２０μｍ以上とすることにより、透明性が低下することを防止することができ、８０μｍ以下とすることにより、ニュートンリング防止性を十分なものとすることができる。【００４０】
また、当該凸状パターンの凸部のアスペクト比（高さと底面の長さとの割合）は、０．３〜１０程度であることが好ましく、０．５〜７程度であることがより好ましい。アスペクト比が０．３以上であることにより、ニュートンリング防止性を良好なものとすることができる。一方、アスペクト比が１０以下であることにより、凸部の強度が低下することを防止しつつ、視認性が低下するのを防止することができる。【００４１】
なお、上述した凸状パターンのうち、特に円柱パターン、或いは、円錐台パターンとすることが好ましい。円柱パターンは、底面が円形の円柱を配置して構成されてなるため、ニュートンリング防止層の表面形状に起因した光の屈折を少なく抑えることができ、正面方向に対する視認性をさらに良好なものとすることができる。また、円錐台パターンは、円柱に比べ側面が傾斜した構造の円錐台を配置して構成されてなるため、当該円錐台パターンが正面方向だけでなく側面方向に対しても外力に安定的であるため、タッチパネル部材として使用した際の耐久性を良好なものとすることができる。【００４２】
円柱パターンとしては、円柱の直径が０．１〜０．５μｍ（好ましくは０．２〜０．３μｍ）であることが好ましい。円柱の直径を０．１μｍ以上とすることにより、円柱の強度を十分なものとしつつ、当該ニュートンリング防止層に他の部材を対向させた際に、対向部材に接する接地面積をある程度確保して局所的に外圧が集中しすぎることを防止でき、対向部材に傷を付けることを防止することができる。また円柱の直径を０．５μｍ以下とすることにより、良好なニュートンリング防止性が得られるだけでなく、正面方向に対する視認性が低下することをも防止することができる。【００４３】
また、当該円柱パターンの円柱を、上述の範囲の直径で、上述したピッチで配置することで、他の部材と重ね合わせた際の干渉縞も防止することができる。【００４４】
円錐台パターンとしては、円錐台の上底の直径が０．１〜０．５μｍ（好ましくは０．２〜０．３μｍ）、下底の直径が０．１μｍを超えて３．５μｍ以下（好ましくは０．５〜３．０μｍ）、かつ、上底の直径よりも下底の直径が長いものとすることが好ましい。円錐台の上底の直径を０．１μｍ以上とすることにより、円錐台の強度を十分なものとしつつ、当該ニュートンリング防止層に他の部材を対向させた際に、対向部材に接する接地面積をある程度確保して局所的に外圧が集中しすぎることを防止でき、対向部材に傷を付けることを防止することができる。また、円錐台の上底の直径を０．５μｍ以下とすることにより、正面方向に対する視認性が低下することを防止することができる。また、円錐台の下底の直径を０．１μｍを超えるものとすることにより、円錐台の強度を十分なものとすることができ、３．５μｍ以下とすることにより、正面方向に対する視認性が低下することを防止することができる。【００４５】
また、上底の直径と下底の直径との割合については、上底の直径を１とした場合に、下底の直径が１を超えて１５以下となる程度とすることが好ましい。上底の直径１に対し下底の直径を１を超えるものとすることにより、円錐台の強度を十分なものとすることができる。一方、下底の直径を１５以下とすることにより、タッチパネル部材として使用した際に円錐台の形状に起因したギラつきが発生することを抑制でき、正面方向に対する視認性を良好なものとすることができる。【００４６】
また、当該円錐台パターンの円錐台を、上述の範囲の上底の直径で、上述したピッチで配置することで、他の部材と重ね合わせた際の干渉縞も防止することができる。なお、本発明でいう円錐台には側面が直線状のものだけでなく、曲線状のものが含まれてもよい。【００４７】
このような凸状パターンは、当該凸状パターンとは相補的な凹状パターンを備えた型により形成することができる。本発明の凸状パターンとは相補的な凹状パターンを備えた型を作製する方法としては、特に限定されないが、例えば、微細穴開け加工技術を用い、先端に特定の断面形状をもつ切削工具により、切削深さを制御して平板上に凹みを形成し、これを成形用の型（雌型）とする。或いは、レーザー微細加工技術により、特定形状の凸部を平板上に形成し、これを雄型として成形用の型（雌型）を作製する。【００４８】
ニュートンリング防止層の厚みは、本発明のニュートンリング防止シートをニュートンリング防止層単層で形成する場合には、当該層の十分な塗膜強度や平滑性を得る観点から、２５〜３００μｍとすることが好ましい。一方、ニュートンリング防止層を支持体上に形成してニュートンリング防止シートとする場合では、３〜１５μｍとすることが好ましい。なお、ここでいうニュートンリング防止層の厚みとは、凸部を形成していない樹脂部分のみの厚みをいう。【００４９】
支持体を用いる場合、支持体として、ガラス板やプラスチックフィルム等の透明性の高いものを用いることができる。ガラス板としては、例えばケイ酸塩ガラス、リン酸塩ガラス、ホウ酸塩ガラス等の酸化ガラスを板ガラス化したものを使用することができ、特にケイ酸ガラス、ケイ酸アルカリガラス、ソーダ石灰ガラス、カリ石灰ガラス、鉛ガラス、バリウムガラス、ホウケイ酸ガラス等のケイ酸塩ガラスを板ガラス化したものが好ましい。プラスチックフィルムとしては、例えばポリエチレンテレフタレート、ポリブチレンテレフタレート、ポリエチレンナフタレート、ポリカーボネート、ポリエチレン、ポリプロピレン、ポリスチレン、トリアセチルセルロース、アクリル、ポリ塩化ビニル、ノルボルネン化合物等が使用でき、延伸加工、特に二軸延伸されたポリエチレンテレフタレートフィルムが機械的強度、寸法安定性に優れているために好適に使用される。このような支持体はプラズマ処理、コロナ放電処理、遠紫外線照射処理、下引き易接着層の形成等の易接着処理が施されたものを用いることが好ましい。【００５０】
支持体の厚みは、特に限定されず適用される材料に対して適宜選択することができるが、ニュートンリング防止シートとしての取扱い性等を考慮すると、一般に２５〜５００μｍ程度であり、好ましくは５０〜３００μｍ程度である。【００５１】
本発明のニュートンリング防止シートは、ニュートンリング防止層の凸状パターンを備えた面とは反対面には、ハードコート層を設けてもよい。一方の面にニュートンリング防止層、他方の面にハードコート層を設けた構成とすることにより、ハードコート層による傷付き防止効果に加えて、ニュートンリング防止シートの「そり」を防止することができ、本発明のニュートンリング防止シートを組み込んだ製品、例えばタッチパネルの品質を良好に保つことができる。【００５２】
ハードコート層は、電離放射線硬化型樹脂や熱硬化性樹脂、熱可塑性樹脂、湿気硬化型樹脂等の樹脂により構成される。これらの中でも電離放射線硬化型樹脂は、ハードコート性を発揮させ易いことから好ましく用いられる。これらの樹脂は、上述したニュートンリング防止層で用いることができる電離放射線硬化型樹脂や熱硬化性樹脂、熱可塑性樹脂、湿気硬化型樹脂等の樹脂と同様のものを用いることができる。【００５３】
ハードコート層の厚みは、好ましくは０．１μｍ〜３０μｍ、より好ましくは０．５〜１５μｍ、さらに好ましくは２μｍ〜１０μｍである。ハードコート層の厚みを０．１μｍ以上にすることにより、ハードコート性を十分なものにし易くすることができる。また、ハードコート層の厚みを３０μｍ以下とすることにより、カールの発生や硬化不足となるのを防止し易くすることができる。【００５４】
ハードコート層は、３００ｇの荷重、好ましくは５００ｇの荷重によるスチールウール＃００００を１０往復させたときに傷を生じることがないように調整されていることが望ましい。このように調整することで、必要なハードコート性を確保することが可能となる。【００５５】
また、ハードコート層は、さらに鉛筆引っかき値（鉛筆硬度）が、Ｈ以上、より好ましくは、２Ｈ以上、さらに好ましくは３Ｈ以上に調整されていることが望ましい。鉛筆引っかき値が所定値以上に調整されていることにより、ハードコート層の表面が傷つくことを効果的に防止することができる。なお、鉛筆引っかき値は、ＪＩＳ  Ｋ５４００：１９９０に準拠した方法で測定した値である。
ハードコート層の擦傷性や硬度は、ハードコート層を構成する樹脂の種類や硬化の条件を調整することにより調整することができる。【００５６】
次に、本発明のニュートンリング防止シートの製造方法を説明する。
本発明のニュートンリング防止シートは、２Ｐ法、２Ｔ法やエンボス加工法等のような転写賦形技術により形成することができる。特に、目的とする形状を正確に形成できるという点で、２Ｐ法および２Ｔ法が好ましい。つまり、エンボス加工法で形成された凹凸は、樹脂の弾性により、版（エンボスロール）の凹凸形状に比べ角がなだらかになった形状となり、所望のサイズの凹凸や先端に平坦な面を有する凸部を賦形することが難しいが、２Ｐ法や２Ｔ法を採用することにより、所望の形状を形成できる。【００５７】
具体的には、上述したようなニュートンリング防止層を構成する高分子樹脂等を、要求する凸状パターンとは相補的な凹状パターンを有する型内に充填し、パターンを転写賦形させた後、当該高分子樹脂等を硬化させ、型から剥離することで、凸状パターンが賦形されたニュートンリング防止層を備えたニュートンリング防止シートが得られる。支持体を用いる場合には、型内に高分子樹脂等を充填し、その上に支持体を重ね合わせた後、当該高分子樹脂等を硬化させ、型から剥離することで、支持体上に凸状パターンが賦形されたニュートンリング防止層を備えたニュートンリング防止シートが得られる。【００５８】
上述した転写賦形技術のうち、ニュートンリング防止シートを比較的短時間で作製でき、加熱冷却が不要であるため構成部材の熱による変形を少なく抑えられる観点からは、２Ｐ法を採用することが好ましい。一方、構成部材の材料選択性の自由度が高く、プロセスコストを削減可能な観点からは、２Ｔ法を採用することが好ましい。【００５９】
ニュートンリング防止層を構成する高分子樹脂を硬化させる方法としては、高分子樹脂が電離放射線硬化性樹脂の場合には電離放射線の照射、熱硬化性樹脂の場合には加熱、熱可塑性樹脂の場合には冷却を採用する。ここで、電離放射線としては、例えば超高圧水銀灯、高圧水銀灯、低圧水銀灯、カーボンアーク、メタルハライドランプなどから発せられる１００〜４００ｎｍ、好ましくは２００〜４００ｎｍの波長領域の紫外線や、走査型・カーテン型の電子線加速器から発せられる１００ｎｍ以下の波長領域の電子線を利用することができる。【００６０】
熱硬化性樹脂の加熱温度は、樹脂の種類やニュートンリング防止層の膜厚などを考慮して設定され、通常８０〜２００℃の範囲である。【００６１】
ニュートンリング防止層の凸状パターンを備えた面とは反対面にハードコート層を形成する場合には、ハードコート層を構成する樹脂を必要に応じて用いられる添加剤および希釈溶媒などと混合してハードコート層用塗布液を調整し、従来公知のコーティング方法、例えば、バーコーター、ダイコーター、ブレードコーター、スピンコーター、ロールコーター、グラビアコーター、フローコーター、スプレー、スクリーン印刷などによって塗布し、必要に応じて乾燥後、電離放射線の照射により電離放射線硬化型樹脂を硬化させることにより形成される。硬化方法としては、ニュートンリング防止層を構成する高分子樹脂を硬化させる方法と同様の方法を採用することができる。【００６２】
ハードコート層の形成は、例えば、支持体上にニュートンリング防止層を形成する場合には、ハードコート層とニュートンリング防止層のいずれを先に形成してもよいが、ニュートンリング防止シートとしたときに良好な平面性を得るためには、ニュートンリング防止層を先に形成することが好ましい。またハードコート層とニュートンリング防止層が共に電離放射線硬化型樹脂の場合には、一方の層を半硬化の状態で、他方を形成し、両者を一括して全硬化させることも可能である。【００６３】
なお、本発明のニュートンリング防止層は、ニュートンリング防止層の表面にタックがない程度の塗膜強度を備えていることが好ましい。また、ＪＩＳ  Ｋ５４００：１９９０に基づく鉛筆硬度がＨＢ以上であることが好ましい。ニュートンリング防止層が上述した程度の塗膜強度を備えることで、当該ニュートンリング防止層を備えたニュートンリング防止シートをタッチパネルに用いた際、凸状パターンが容易には変形せず耐久性に優れたものとすることができる。塗膜強度は、高分子樹脂の種類や上述した硬化の条件を調整することにより調整することができる。【００６４】
また、本発明のニュートンリング防止シートは、ＪＩＳ  Ｋ７１３６：２０００に基づくヘーズ値が、５．０％未満であることが好ましく、４．０％未満であることがより好ましく、３．０％未満とすることがさらに好ましい。ニュートンリング防止シートのヘーズ値を５．０％未満とすることにより、透明性が要求される写真製版分野、光学機器分野やタッチパネルの部材として好適に用いられる。【００６５】
以上、説明したように、本発明のニュートンリング防止シートは、特定の凸状パターンを表面に備えた高分子樹脂により構成されてなり、微粒子を実質的に含まないため、タッチパネル部材として用いた際に従来から生じていたギラつきが発生することなく、正面方向への視認性に優れ、透明性に優れている。このようなニュートンリング防止シートは、写真製版分野および光学機器分野における部材や、タッチパネルの部材等として好適に用いられる。【００６６】
次いで、本発明のタッチパネルの実施の形態について説明する。
図２は、本発明のタッチパネルの実施形態２０、２０’、２０”を示す図である。本発明のタッチパネルは、図示するように、導電性膜２２を有する一対のパネル板２１の導電性膜同士が対向するようにスペーサー２３を介して配置してなる抵抗膜方式のタッチパネルであって、導電性膜２２のいずれか一方または両方が、上述の本発明のニュートンリング防止シート１０、１０’、１０”のニュートンリング防止層上に形成されてなるものである。図では省略されているが、各導電性膜２２は図示しない電気回路に接続されている。また図では、ニュートンリング防止層の凹凸形状（凸部）やスペーサーのサイズは、説明のために正確さを無視して示している。【００６７】
導電性膜としては、Ｉｎ、Ｓｎ、Ａｕ、Ａｌ、Ｃｕ、Ｐｔ、Ｐｄ、Ａｇ、Ｒｈなどの金属や、酸化インジウム、酸化スズ、及びこれらの複合酸化物であるＩＴＯなどの金属酸化物からなる透明性および導電性を有する無機の薄膜や、ポリパラフェニレン、ポリアセチレン、ポリアニリン、ポリチオフェン、ポリパラフェニレンビニレン、ポリピロール、ポリフラン、ポリセレノフェン、ポリピリジン等のアロマティック導電性高分子からなる有機の薄膜があげられる。【００６８】
パネル板には、本発明のニュートンリング防止シートで詳述した支持体と同様のもの、または本発明のニュートンリング防止シートを用いることができ、支持体の一方の面、またはニュートンリング防止シート上に、上述の導電性膜を形成しパネル板とする。導電性膜は、無機の薄膜であれば真空蒸着法、スパッタリング法、イオンプレーティング法などの真空製膜法で、有機の薄膜であれば従来公知のコーティング方法により形成することができる。パネル板の、タッチされる側には、任意のハードコート処理を施しておくことが好ましい。【００６９】
スペーサーは、一対のパネル板とした時のパネル板同士間の空隙を確保したり、タッチ時の荷重を制御したり、またタッチ後の各パネル板との離れを良くしたりするために形成される。このようなスペーサーは、一般に透明な電離放射線硬化性樹脂が用いられ、フォトプロセスで微細なドット状に形成して得ることができる。また、ウレタン系樹脂などを用いて、シルクスクリーン等の印刷法により微細なドットを多数印刷することにより形成することもできる。また、無機物や有機物からなる粒子の分散液を噴霧、または塗布し乾燥することによっても得ることができる。スペーサーの大きさは、タッチパネルの大きさによって異なるので一概にいえないが、一般に直径３０〜１００μｍ、高さ１〜１５μｍのドット状に形成され、０．１〜１０ｍｍの一定の間隔で配列される。【００７０】
このように、本発明のタッチパネルは、少なくとも一方のパネル板として、本発明のニュートンリング防止シートを用いることにより、一対のパネル板間にニュートンリングが発生するのを効果的に防止することができ、且つニュートンリング防止シートの存在によりカラー画面がギラついて見えてしまうようなことがない。これによりディスプレイの視認性に優れたタッチパネルとすることができる。
【実施例】
【００７１】
以下、本発明を実施例に基づいてさらに詳細に説明する。なお、本実施例において「部」、「％」は、特に示さない限り重量基準である。【００７２】
１．ニュートンリング防止シートの作製
［実施例１］
微細穴開け加工技術により形成された特定の凹凸形状を賦形転写することができる金型ａを用い、金型ａにニュートンリング防止層用塗布液として下記処方の混合液を充填し、その上に支持体として厚み１８８μｍのポリエチレンテレフタレートフィルム（コスモシャインA4300：東洋紡績社）を密着させた。
＜ニュートンリング防止層用塗布液＞
・アクリルモノマー                              ５０部
（メタクリル酸メチル：和光純薬社）
・多官能性アクリルモノマー                  ４５部
（ＮＫエステルA-TMPT-3EO：新中村化学工業社）
・光重合開始剤                                ５部
（イルガキュア184：チバ・ジャパン社）【００７３】
その後、ニュートンリング防止層に対し高圧水銀灯により紫外線を６００ｍＪ／ｃｍ2照射してニュートンリング防止層を硬化させ、金型ａを剥離することで、支持体上に厚み１０μｍのニュートンリング防止層が形成された実施例１のニュートンリング防止シートを作製した。実施例１で作製したニュートンリング防止シートのニュートンリング防止層表面には、直径０．２μｍ、高さが１．２μｍの円柱が、４０μｍのピッチで配置されていた。【００７４】
［実施例２］
実施例１で用いた金型ａに換えて、微細穴開け加工技術により形成された特定の凹凸形状を賦形転写することができる金型ｂを用いた以外は実施例１と同様にして、実施例２のニュートンリング防止シートを作製した。実施例２で作製したニュートンリング防止シートのニュートンリング防止層表面には、直径０．５μｍ、高さが１．５μｍの円柱が、４５μｍのピッチで配置されていた。【００７５】
［実施例３］
微細穴開け加工技術により形成された特定の凹凸形状を賦形転写することができる金型ｃを用い、金型ｃにニュートンリング防止層用塗布液として実施例１と同様の混合液を充填した。その後、ニュートンリング防止層に対し高圧水銀灯により紫外線を６００ｍＪ／ｃｍ2照射してニュートンリング防止層を硬化させ、金型ｃを剥離することで、厚み２００μｍのニュートンリング防止層からなる実施例３のニュートンリング防止シートを作製した。実施例３で作製したニュートンリング防止シートのニュートンリング防止層表面には、直径０．３μｍ、高さが１．０μｍの円柱が、３０μｍのピッチで配置されていた。【００７６】
［実施例４］
実施例３で用いた金型ｃに換えて、微細穴開け加工技術により形成された特定の凹凸形状を賦形転写することができる金型ｄを用いた以外は実施例３と同様にして、実施例４のニュートンリング防止シートを作製した。実施例４で作製したニュートンリング防止シートのニュートンリング防止層表面には、直径０．３μｍ、高さが２．５μｍの円柱が、５０μｍのピッチで配置されていた。【００７７】
［実施例５］
支持体として厚み１８８μｍのポリエチレンナフタレートフィルム（テオネックスQ51：帝人デュポンフィルム社）を用い、これを射出成形機の金型にセットし、金型と支持体との間にニュートンリング防止シート用の高分子樹脂のペレットを注入し、支持体上に、厚み１０μｍのニュートンリング防止層を賦形転写し、実施例５のニュートンリング防止シートを作製した。高分子樹脂としてポリカーボネート樹脂（パンライトL-1225：帝人化成社）を用い、射出成形時のシリンダー温度は２８０度、金型温度は８５度とした。型は、微細穴開け加工技術により形成された特定の凹凸形状を賦形転写することができる金型ｅを用いた。実施例５で作製したニュートンリング防止シートのニュートンリング防止層表面には、直径０．２μｍ、高さが１．３μｍの円柱が、３０μｍのピッチで配置されていた。【００７８】
［実施例６］
実施例５で用いた金型ｅに換えて、微細穴開け加工技術により形成された特定の凹凸形状を賦形転写することができる金型ｆを用いた以外は実施例５と同様にして、実施例６のニュートンリング防止シートを作製した。実施例６で作製したニュートンリング防止シートのニュートンリング防止層表面には、直径０．３μｍ、高さが１．８μｍの円柱が、８０μｍのピッチで配置されていた。【００７９】
［実施例７］
射出成形機を用いて、支持体を用いることなく、厚み２００μｍのニュートンリング防止層からなるニュートンリング防止シートを作製した。高分子樹脂としてポリカーボネート樹脂（パンライトL-1225：帝人化成社）を用い、シリンダー温度２８０度、金型温度８５度の条件下で成形した。型は、微細穴開け加工技術により形成された特定の凹凸形状を賦形転写することができる金型ｇを用いた。実施例７で作製したニュートンリング防止シートのニュートンリング防止層表面には、直径０．６μｍ、高さが１．８μｍの円柱が、６０μｍのピッチで配置されていた。【００８０】
［実施例８］
実施例７で用いた金型ｇに換えて、微細穴開け加工技術により形成された特定の凹凸形状を賦形転写することができる金型ｈを用いた以外は実施例７と同様にして、実施例８のニュートンリング防止シートを作製した。実施例８で作製したニュートンリング防止シートのニュートンリング防止層表面には、直径０．３μｍ、高さが１．９μｍの円柱が、１００μｍのピッチで配置されていた。【００８１】
［実施例９］
実施例１で用いた金型ａに換えて、微細穴開け加工技術により形成された特定の凹凸形状を賦形転写することができる金型ｉを用いた以外は実施例１と同様にして、実施例９のニュートンリング防止シートを作製した。実施例９で作製したニュートンリング防止シートのニュートンリング防止層表面には、上底の直径０．１μｍ、下底の直径２．５μｍ、高さが１．４μｍの円錐台が、４０μｍのピッチで配置されていた。【００８２】
［実施例１０］
実施例１で用いた金型ａに換えて、微細穴開け加工技術により形成された特定の凹凸形状を賦形転写することができる金型ｊを用いた以外は実施例１と同様にして、実施例１０のニュートンリング防止シートを作製した。実施例１０で作製したニュートンリング防止シートのニュートンリング防止層表面には、上底の直径０．２μｍ、下底の直径３．５μｍ、高さが２．０μｍの円錐台が、５０μｍのピッチで配置されていた。【００８３】
［実施例１１］
実施例３で用いた金型ｃに換えて、微細穴開け加工技術により形成された特定の凹凸形状を賦形転写することができる金型ｋを用いた以外は実施例３と同様にして、実施例１１のニュートンリング防止シートを作製した。実施例１１で作製したニュートンリング防止シートのニュートンリング防止層表面には、上底の直径０．３μｍ、下底の直径１．７μｍ、高さが０．７μｍの円錐台が、６０μｍのピッチで配置されていた。【００８４】
［実施例１２］
実施例３で用いた金型ｃに換えて、微細穴開け加工技術により形成された特定の凹凸形状を賦形転写することができる金型ｌを用いた以外は実施例３と同様にして、実施例１２のニュートンリング防止シートを作製した。実施例１２で作製したニュートンリング防止シートのニュートンリング防止層表面には、上底の直径０．２μｍ、下底の直径２．５μｍ、高さが２．０μｍの円錐台が、５５μｍのピッチで配置されていた。【００８５】
［実施例１３］
実施例５で用いた金型ｅに換えて、微細穴開け加工技術により形成された特定の凹凸形状を賦形転写することができる金型ｍを用いた以外は実施例５と同様にして、実施例１３のニュートンリング防止シートを作製した。実施例１３で作製したニュートンリング防止シートのニュートンリング防止層表面には、上底の直径０．２μｍ、下底の直径２．２μｍ、高さが１．２μｍの円錐台が、２０μｍのピッチで配置されていた。【００８６】
［実施例１４］
実施例５で用いた金型ｅに換えて、微細穴開け加工技術により形成された特定の凹凸形状を賦形転写することができる金型ｎを用いた以外は実施例５と同様にして、実施例１４のニュートンリング防止シートを作製した。実施例１４で作製したニュートンリング防止シートのニュートンリング防止層表面には、上底の直径０．３μｍ、下底の直径２．７μｍ、高さが１．７μｍの円錐台が、７０μｍのピッチで配置されていた。【００８７】
［実施例１５］
実施例７で用いた金型ｇに換えて、微細穴開け加工技術により形成された特定の凹凸形状を賦形転写することができる金型ｏを用いた以外は実施例７と同様にして、実施例１５のニュートンリング防止シートを作製した。実施例１５で作製したニュートンリング防止シートのニュートンリング防止層表面には、上底の直径０．０５５μｍ、下底の直径１．３μｍ、高さが１．１μｍの円錐台が、３５μｍのピッチで配置されていた。【００８８】
［実施例１６］
実施例７で用いた金型ｇに換えて、微細穴開け加工技術により形成された特定の凹凸形状を賦形転写することができる金型ｐを用いた以外は実施例７と同様にして、実施例１６のニュートンリング防止シートを作製した。実施例１６で作製したニュートンリング防止シートのニュートンリング防止層表面には、上底の直径０．３μｍ、下底の直径２．２μｍ、高さが１．５μｍの円錐台が、１０μｍのピッチで配置されていた。【００８９】
［比較例１］
支持体として実施例１と同様のポリエチレンテレフタレートフィルムの一方の面に、下記処方のニュートンリング防止層用塗布液を塗布、乾燥し、高圧水銀灯で紫外線を照射して厚み２μｍのニュートンリング防止層を形成し、比較例１のニュートンリング防止シートを作製した。【００９０】
＜比較例１のニュートンリング防止層用塗布液の処方＞
・電離放射線硬化性樹脂（固形分１００％）        ５０部
（ビームセット575：荒川化学工業社）
・微粒子（アクリル系樹脂粒子）                    ０．４部
（平均粒子径３μｍ）
・光重合開始剤                                        １．５部
（イルガキュア651：チバ・ジャパン社）
・イソプロピルアルコール                            ２００部【００９１】
［比較例２］
比較例１のニュートンリング防止層用塗布液の微粒子を、平均粒子径９μｍのアクリル系樹脂粒子に変更し、厚み７μｍのニュートンリング防止層を形成した以外は、比較例１と同様にして、比較例２のニュートンリング防止シートを作製した。【００９２】
［比較例３］
実施例１と同様のポリエチレンテレフタレートフィルムの一方の面に、下記処方のニュートンリング防止層用塗布液を塗布、乾燥し、厚み２μｍのニュートンリング防止層を形成した後、６０℃、４８時間キュアリングして、比較例３のニュートンリング防止シートを作製した。【００９３】
＜比較例３のニュートンリング防止層用塗布液の処方＞
・熱硬化型樹脂（アクリル系樹脂）（固形分５０％）８１部
（アクリディックA807：大日本インキ化学工業社）
・架橋剤（ポリイソシアネート）（固形分６０％）      １６部
（タケネートD110N：三井化学ポリウレタン社）
・微粒子（アクリル系樹脂粒子）                        ２部
（平均粒子径３μｍ）
・メチルエチルケトン                                    ７７部
・トルエン                                                  ７６部【００９４】
［比較例４］
実施例１で用いた金型ａに換えて、微細穴開け加工技術により形成された特定の凹凸形状を賦形転写することができる金型ｑを用いた以外は実施例１と同様にして、比較例４のニュートンリング防止シートを作製した。比較例４で作製したニュートンリング防止シートのニュートンリング防止層表面には、対角線の長さが０．４μｍ、高さが２．０μｍの四角柱が、６０μｍのピッチで配置されていた。【００９５】
［比較例５］
実施例１で用いた金型ａに換えて、微細穴開け加工技術により形成された特定の凹凸形状を賦形転写することができる金型ｒを用いた以外は実施例１と同様にして、比較例５のニュートンリング防止シートを作製した。比較例５で作製したニュートンリング防止シートのニュートンリング防止層表面には、先端部直径が０．０１μｍ、底面部直径が１．３μｍ、高さが１．１μｍの円錐が、７μｍのピッチで配置されていた。【００９６】
［比較例６］
実施例１で用いた金型ａに換えて、微細穴開け加工技術により形成された特定の凹凸形状を賦形転写することができる金型ｓを用いた以外は実施例１と同様にして、比較例６のニュートンリング防止シートを作製した。比較例６で作製したニュートンリング防止シートのニュートンリング防止層表面には、先端部直径が０．０１μｍ、底面部直径が１．３μｍ、高さが１．１μｍの円錐が、３５μｍのピッチで配置されていた。【００９７】
２．タッチパネルの作製
（１）上部電極のパネル板の作製
上記実施例１〜１６、および比較例１〜６のニュートンリング防止シートのニュートンリング防止層上に、厚み約２０ｎｍのＩＴＯの導電性膜をスパッタリング法で形成し、他方の面に接着剤を介してハードコートフィルム（ＫＢフィルムN05S：きもと社）を貼合し、４型の大きさ（縦８７．３ｍｍ、横６４．０ｍｍの長方形）に切り取り、上部電極のパネル板をそれぞれ作製した。【００９８】
（２）下部電極のパネル板の作製
支持体として、厚み１ｍｍの強化ガラス板の一方の面に、厚み約２０ｎｍのＩＴＯの導電性膜をスパッタリング法で形成し、４型の大きさ（縦８７．３ｍｍ、横６４．０ｍｍの長方形）に切り取り、下部電極のパネル板を作製した。【００９９】
（３）スペーサーの作製
上記下部電極のパネル板の導電性膜を有する面に、スペーサー用塗布液として電離放射線硬化性樹脂（Dot Cure  TR5903：太陽インキ社）をスクリーン印刷法によりドット状に印刷した後、高圧水銀灯で紫外線を照射して、直径５０μｍ、高さ８μｍのスペーサーを１ｍｍの間隔で配列させた。【０１００】
（４）タッチパネルの作製
上記上部電極のパネル板と下部電極のパネル板とを、各パネル板の導電性膜同士を対向するように配置させ、接着部分が表示面の領域外となるよう、厚み３０μｍ、幅３ｍｍの両面接着テープで縁を接着し、実施例１〜１６、および比較例１〜６のタッチパネルを作製した。【０１０１】
３．評価
実施例１〜１６、および比較例１〜６で得られたニュートンリング防止シートについて、ニュートンリング防止性、透明性について評価した。また、実施例１〜１６、および比較例１〜６で得られたタッチパネルについて、スパークル防止性について評価した。評価結果を表１に示す。【０１０２】
（１）ニュートンリング防止シートのニュートンリング防止性
実施例１〜１６、および比較例１〜６で得られたニュートンリング防止シートを、表面が平滑なガラス板の上にニュートンリング防止層が密着するように載せて指で押しつけ、ニュートンリングが発生するかどうかを目視にて評価した。評価は、ニュートンリングがまったく発生しなかったものを「◎」、ニュートンリングがごくわずかに発生したが視認性に何ら影響を及ぼすものでなかったものを「○」、ニュートンリングがわずかに発生したが視認性を低下させるには至らなかったものを「△」、ニュートンリングが発生し視認性が低下したものを「×」とした。【０１０３】
（２）ニュートンリング防止シートの透明性
実施例１〜１６、および比較例１〜６で得られたニュートンリング防止シートのヘーズを、ＪＩＳ  Ｋ７１３６：２０００に基づいて、ヘーズメーター（ＮＤＨ２０００：日本電飾社）を用いて測定し、評価した。評価は、測定値が３．０％未満であったものを「◎」、３．０％以上４．０％未満であったものを「○」、４．０％以上５．０％未満であったものを「△」、５．０％以上であったものを「×」とした。なお、測定はニュートンリング防止層を有する面から光を入射させた。【０１０４】
（３）タッチパネルのスパークル防止性
実施例１〜１６、および比較例１〜６のタッチパネルについて、ＣＲＴディスプレイの表示画面をグリーン１００％に画像表示させ、タッチパネルの下部電極側を表示画面に密着させて、目視にて評価した。評価は、ギラつきがないものを「◎」、ギラつきがほとんどないものを「○」、ギラつきが若干あるものを「△」、ギラつきがはっきりと確認できるものを「×」、ギラつきが著しいものを「××」とした。【０１０５】
【表１】
0005508858.tif 000002
【０１０６】
表１の結果からも明らかなように、実施例１〜１６のニュートンリング防止シートは、凸部として円柱或いは円錐台を配置した凸状パターンを表面に有するニュートンリング防止層を、微粒子を用いることなく高分子樹脂により構成したため、ニュートンリング防止性に優れるだけでなく、正面方向に対する視認性が良好で、透明性に優れたものであった。また、実施例１〜１６のニュートンリング防止シートを用いたタッチパネルは、微粒子を含有しないものであったため、ＣＲＴカラーディスプレイに用いてもスパークルが発生せず、カラー画面がギラついて見えてしまうようなことがなく、ディスプレイの視認性を低下させないタッチパネルとすることができた。【０１０７】
特に実施例１〜７及び９〜１５のニュートンリング防止シートは、ニュートンリング防止層表面の凸状パターンが、高さが０．７〜２．５μｍの凸部を、２０〜８０μｍのピッチで配置してなるものであったため、全体として良好なニュートンリング防止性を発揮するだけでなく、実施例７及び１３を除き全体として透明性が良好なものであった。【０１０８】
この中でも特に実施例１〜３、５、７、９〜１０、１２及び１４〜１５のニュートンリング防止シートは、ニュートンリング防止層表面の凸状パターンが、高さが１．０〜２．０μｍの凸部を、３０〜７０μｍのピッチで配置してなるものであったため、さらに優れたニュートンリング防止性を発揮するだけでなく、実施例７を除き全体として透明性が良好なものであった。【０１０９】
また、実施例１〜８のニュートンリング防止シートは、ニュートンリング防止層表面の凸状パターンを円柱パターンとしたため、ニュートンリング防止層の表面形状に起因した光の屈折を少なく抑えることができ、正面方向に対する視認性をさらに良好なものとすることができ、実施例７を除き全体として透明性の高いニュートンリング防止シートとなった。【０１１０】
この中でも特に実施例１〜６のニュートンリング防止シートは、直径が０．１〜０．５μｍ、高さが０．７〜２．５μｍの円柱を、２０〜８０μｍのピッチで配置した円柱パターンを有するものであったため、優れたニュートンリング防止性を発揮するだけでなく、透明性に優れたものであった。【０１１１】
さらに、実施例１、３及び５のニュートンリング防止シートは、直径が０．２〜０．３μｍ、高さが１．０〜２．０μｍの円柱を、３０〜７０μｍのピッチで配置した円柱パターンを有するものであったため、ニュートンリング防止性及び透明性が特に良好なものであった。【０１１２】
次に、実施例９〜１６のニュートンリング防止シートは、ニュートンリング防止層表面の凸状パターンが円錐台パターンであり、全体としてニュートンリング防止性や実施例１３及び１６を除き透明性が良好であった。【０１１３】
この中でも特に実施例９〜１４のニュートンリング防止シートは、上底の直径が０．１〜０．５μｍ、高さが０．７〜２．５μｍの円錐台を、２０〜８０μｍのピッチで配置した円錐台パターンを有するものであったため、優れたニュートンリング防止性を発揮するだけでなく、実施例１３を除き透明性に優れたものであった。【０１１４】
さらに、実施例１２及び１４のニュートンリング防止シートは、上底の直径が０．２〜０．３μｍ、下底の直径が０．５〜３．０μｍ、高さが１．０〜２．０μｍの円錐台を、３０〜７０μｍのピッチで配置した円錐台パターンを有するものであったため、ニュートンリング防止性、透明性及びスパークル防止性が特に優れたものであった。【０１１５】
なお、実施例１〜１６で得られたニュートンリング防止シートは、いずれのものもタックがなく、また、当該ニュートンリング防止シートのニュートンリング防止層の鉛筆硬度をＪＩＳ  Ｋ５４００：１９９０に基づき測定したところ、いずれのものもＨＢ以上であった。【０１１６】
次に、実施例９〜１６の円錐台パターンを表面に有するニュートンリング防止シートを用いた実施例９〜１６のタッチパネルを、２．５Ｎ／ｍｍ2の圧力でスライタスペンにより押圧を１０万回繰り返した。その後、当該タッチパネルを目視にて確認し、ニュートンリングの発生の有無を確認した。実施例９〜１６のニュートンリング防止シートを用いた実施例９〜１６のタッチパネルは、いずれのものも押圧後におけるニュートンリングが押圧前と同様に発生していなかったことから、実施例９〜１６のニュートンリング防止シートの耐久性が良好なものであることが分かった。【０１１７】
一方、比較例１〜３のニュートンリング防止シートは、ニュートンリング防止層中に高分子樹脂だけでなく微粒子を含有し、微粒子によりニュートンリング防止層表面の凹凸を形成したものであるため、高分子樹脂と微粒子との屈折率差や、ニュートンリング防止シート表面の不均一な凹凸形状によりヘーズ値が上昇し、透明性の低いものとなった。また、比較例１〜３のニュートンリング防止シートをタッチパネル部材として使用した際に、ニュートンリング防止層中に存在する微粒子が輝点となってスパークルが発生し、ギラつきが著しいものとなった。【０１１８】
比較例４のニュートンリング防止シートは、実施例１〜１６と同様に微粒子を用いることなく転写賦形技術により凸状パターンを形成したものであり、ニュートンリング防止性を発揮した。しかし、比較例４のニュートンリング防止層が備える凸部は先端が略円形のものではなく、四角形からなるものであったため、先端の角部により光の屈折が生じてしまい、透明性に劣るものとなった。また、比較例４のニュートンリング防止シートを用いたタッチパネルは、微粒子を含有しないものの、凸部の先端が四角形であったため、先端の角部により光の屈折が生じてしまい、ＣＲＴカラーディスプレイに用いた際にスパークルが発生し、カラー画面がギラついて見えてしまうものとなった。【０１１９】
比較例５及び６のニュートンリング防止シートは、実施例１〜１６と同様に微粒子を用いることなく転写賦形技術により凸状パターンを形成したものであるが、凸部の形状が、先端が平坦でない（最大径が０．０５５μｍ以下）円錐であるため、タッチパネルとした際に、対向する部材の耐久性が低下する傾向が見られ、その結果、タッチパネル自体の耐久性が低下した。また比較例５のニュートンリング防止シートは、ニュートンリング防止性を発揮させるために、円錐のピッチを比較的狭くしたものであるが、このため透明性が大きく低下した。一方、比較例６のニュートンリング防止シートは、透明性を得るため円錐のピッチを比較的広くしたものであるが、凸部と凸部との間でニュートンリング防止シートが対向する部材（ガラス板）に密着してしまいニュートンリング防止効果が得られなかった。
【図面の簡単な説明】
【０１２０】
【図１】本発明のニュートンリング防止シートの実施形態を示す図。
【図２】本発明のタッチパネルの実施形態を示す図。
【符号の説明】
【０１２１】
１０、１０’、１０”・・・ニュートンリング防止シート
１１・・・ニュートンリング防止層
１２・・・支持体
２０、２０’、２０”・・・タッチパネル
２１・・・パネル板
２２・・・導電性膜
２３・・・スペーサー
【図１】
0005508858.tif 000003
【図２】
0005508858.tif 000004